(57)【要約】【課題】表示品質に優れる共に、パネル化の工程適性に優れ、信頼性の高いパネルが得られるカラーフィルタを、高い生産性で製造可能なカラーフィルタの製造方法、それにより得られたカラーフィルタ及び該カラーフィルタを備えた表示装置の提供。【解決手段】隔壁を設けた基板上に、着色剤、有機溶剤、及びモノマーを少なくとも含有し、且つ、該モノマーの含有量合計が全固形分中の４０質量％以上であり、該モノマー全量のうちの５０質量％以上が４官能以上のモノマーであり、重合開始剤の含有量合計が全固形分中の５．０質量％以下であるインクを用いて、インクジェット方式により液滴付与して着色層を形成する工程と、着色層が形成された基板を２００℃以上２４０℃以下の温度条件で２０分以上６０分以下加熱する工程と、を含むことを特徴とするカラーフィルタの製造方法、それにより得られたカラーフィルタ及び該カラーフィルタを備えた表示装置。【選択図】なし【特許請求の範囲】
【請求項１】
隔壁を設けた基板上に、着色剤、有機溶剤、及びモノマーを少なくとも含有し、且つ、該モノマーの含有量合計が全固形分中の４０質量％以上であり、該モノマー全量のうちの５０質量％以上が４官能以上のモノマーであり、重合開始剤の含有量合計が全固形分中の５．０質量％以下であるインクを用いて、インクジェット方式により液滴付与して着色層を形成する工程と、
着色層が形成された基板を２００℃以上２４０℃以下の温度条件で２０分以上６０分以下加熱する工程と、
を含むことを特徴とするカラーフィルタの製造方法。
【請求項２】
前記インクが重量平均分子量１００００以上の高分子化合物を含まないことを特徴とする請求項１に記載のカラーフィルタの製造方法。
【請求項３】
前記モノマー全量のうち、５０質量％以上が４官能以上６官能以下のモノマーである請求項１又は請求項２に記載のカラーフィルタの製造方法。
【請求項４】
前記モノマー全量のうち、９０質量％以上が３官能以上のモノマーである請求項１乃至請求項３のいずれか１項に記載のカラーフィルタの製造方法。
【請求項５】
前記モノマーの少なくとも１種は、重合性基がアクリロイル基又はメタクリロイル基である請求項１乃至請求項４のいずれか１項に記載のカラーフィルタの製造方法。
【請求項６】
前記着色剤が顔料であることを特徴とする請求項１乃至請求項５のいずれか１項に記載のカラーフィルタの製造方法。
【請求項７】
前記インク固形分中に占める前記着色剤の割合が、２０質量％以上であることを特徴とする請求項１乃至請求項６のいずれか１項に記載のカラーフィルタの製造方法。
【請求項８】
前記顔料が、Ｃ．Ｉ．ピグメント・レッド２５４、Ｃ．Ｉ．ピグメント・グリーン３６、及び、Ｃ．Ｉ．ピグメント・ブルー１５：６からなる群より選択されるいずれか１種であることを特徴とする請求項１乃至請求項７のいずれか１項に記載のカラーフィルタの製造方法。
【請求項９】
前記インクの全量に占める有機溶剤の割合が、４０質量％以上であることを特徴とする請求項１乃至請求項８のいずれか１項に記載のカラーフィルタの製造方法。
【請求項１０】
前記有機溶剤の５０質量％以上が、７６０ｍｍＨｇ（１０１．３ｋＰａ）で１６０℃以上の沸点を有する有機溶剤であることを特徴とする請求項１乃至請求項９のいずれか１項に記載のカラーフィルタの製造方法。
【請求項１１】
界面活性剤を更に含有することを特徴とする請求項１乃至請求項１０のいずれか１項に記載のカラーフィルタの製造方法。
【請求項１２】
請求項１乃至請求項１１のいずれか１項に記載のカラーフィルタの製造方法により得られたことを特徴とするカラーフィルタ。
【請求項１３】
請求項１２に記載のカラーフィルタを備えたことを特徴とする表示装置。
【請求項１４】
液晶表示装置であることを特徴とする請求項１３に記載の表示装置。
【請求項１５】
前記液晶表示装置における液晶モードが、ＳＴＮ、ＴＮ、ＶＡ、ＩＰＳ、及びＯＣＢからなる群から選択されるいずれかであることを特徴とする請求項１４に記載の表示装置。
【発明の詳細な説明】
【技術分野】
【０００１】
本発明は、カラーフィルタの製造方法、それにより得られたカラーフィルタ、及びこのカラーフィルタを備えた表示装置に関する。
【背景技術】
【０００２】
近年、パーソナルコンピューター、大画面液晶テレビの発達、特に大画面液晶テレビの発達に伴い、液晶ディスプレイ、とりわけカラー液晶ディスプレイの需要が増加する傾向にある。しかしながら、カラー液晶ディスプレイは高価であることから、コストダウンの要求が高まっており、特にコスト的に比重の高いカラーフィルタに対するコストダウンの要求が高い。
【０００３】
このようなカラーフィルタは、通常赤（Ｒ）、緑（Ｇ）、及び青（Ｂ）の３原色の着色パターンを備え、Ｒ、Ｇ、及びＢのそれぞれの画素に対応する電極を、ＯＮ、ＯＦＦさせることで液晶がシャッタとして作動し、Ｒ、Ｇ、及びＢのそれぞれの画素を光が通過してカラー表示を行うものである。
【０００４】
従来のカラーフィルタの製造方法としては、例えば、染色法が挙げられる。この染色法は、まずガラス基板上に染色用の材料である水溶性の高分子材料を付与し、これをフォトリソグラフィー工程により所望の形状にパターニングした後、得られたパターンを染色浴に浸漬して着色されたパターンを得る。これを３回繰り返すことによりＲ、Ｇ、及びＢのカラーフィルタ層を形成する。
【０００５】
また、他の方法としては顔料分散法がある。この顔料分散法は、まず基板上に顔料を分散した感光性樹脂層を形成し、これをパターニングすることにより単色のパターンを得る。さらにこの工程を３回繰り返すことにより、Ｒ、Ｇ、及びＢのカラーフィルタ層を形成する。
【０００６】
さらに他の方法としては、電着法や、熱硬化樹脂に顔料を分散させてＲ、Ｇ、及びＢの３回印刷を行った後、樹脂を熱硬化させる方法、等を挙げることができる。
【０００７】
しかしながら、いずれの方法も、Ｒ、Ｇ、及びＢの３色を着色するために、同一の工程を３回繰り返す必要があり、コスト高になるという問題や、同様の工程を繰り返すため歩留まりが低下するという問題がある。
【０００８】
上記の問題を解決したカラーフィルタの製造方法として、インクジェット方式で着色インクを吹き付けして着色層（画素部）を形成する方法が提案されている（例えば、特許文献１参照。）。しかしながら、この方法により得られたカラーフィルタは、１画素の面内における平坦性が悪く、表示性能が良くないという欠点があった。また、液晶ＴＶ等の表示装置用のカラーフィルタを考慮した場合、特許文献１に記載の方法は、かかる用途に適用する際に必要な色度特性、ベーク条件、等が明示されておらず、この方法をそのまま用いて得られたカラーフィルタは、液晶ＴＶ等の表示装置用のカラーフィルタとしての性能が不充分であった。
【特許文献１】特開平８−１６０２１９号公報
【発明の開示】
【発明が解決しようとする課題】
【０００９】
本発明は、前記従来技術における問題点に鑑みてなされたものであり、表示品質に優れる共に、パネル化の工程適性に優れ、信頼性の高いパネルが得られるカラーフィルタを、高い生産性で製造可能なカラーフィルタの製造方法、それにより得られたカラーフィルタ、及び、該カラーフィルタを備えた表示装置を提供することを目的とする。
【課題を解決するための手段】
【００１０】
本発明者らは、前記実情に鑑み鋭意研究を行ったところ、特定のインクを用いてインクジェット法によりカラーフィルタの着色層を形成した後に、該着色層に対して加熱温度及び加熱時間を特定の条件に制御した加熱処理を行うことにより、前記課題を解決しうることを見出し本発明を完成するに至った。
即ち、本発明は下記の手段により達成されるものである。
【００１１】
＜１＞    隔壁を設けた基板上に、着色剤、有機溶剤、及びモノマーを少なくとも含有し、且つ、該モノマーの含有量合計が全固形分中の４０質量％以上であり、該モノマー全量のうちの５０質量％以上が４官能以上のモノマーであり、重合開始剤の含有量合計が全固形分中の５．０質量％以下であるインクを用いて、インクジェット方式により液滴付与して着色層を形成する工程と、着色層が形成された基板を２００℃以上２４０℃以下の温度条件で２０分以上６０分以下加熱する工程と、を含むことを特徴とするカラーフィルタの製造方法である。
【００１２】
＜２＞  前記インクが重量平均分子量１００００以上の高分子化合物を含まないことを特徴とする前記＜１＞に記載のカラーフィルタの製造方法である。
【００１３】
＜３＞  前記モノマー全量のうち、５０質量％以上が４官能以上６官能以下のモノマーである前記＜１＞又は＜２＞に記載のカラーフィルタの製造方法である。
＜４＞  前記モノマー全量のうち、９０質量％以上が３官能以上のモノマーである前記＜１＞乃至＜３＞のいずれか１項に記載のカラーフィルタの製造方法である。
＜５＞  前記モノマーの少なくとも１種は、重合性基がアクリロイル基又はメタクリロイル基である前記＜１＞乃至＜４＞のいずれか１項に記載のカラーフィルタの製造方法である。
【００１４】
＜６＞  前記着色剤が顔料であることを特徴とする前記＜１＞乃至＜５＞のいずれか１項に記載のカラーフィルタの製造方法である。
＜７＞  前記前記インク固形分中に占める前記着色剤の割合が、２０質量％以上であることを特徴とする前記＜１＞乃至＜６＞のいずれか１項に記載のカラーフィルタの製造方法である。
＜８＞  前記顔料が、Ｃ．Ｉ．ピグメント・レッド２５４、Ｃ．Ｉ．ピグメント・グリーン３６、及び、Ｃ．Ｉ．ピグメント・ブルー１５：６からなる群より選択されるいずれか１種であることを特徴とする前記＜１＞乃至＜７＞のいずれか１項に記載のカラーフィルタの製造方法である。
【００１５】
＜９＞  前記インクの全量に占める有機溶剤の割合が、４０質量％以上であることを特徴とする前記＜１＞乃至＜８＞のいずれか１項に記載のカラーフィルタの製造方法。
＜１０＞
前記有機溶剤の５０質量％以上が、７６０ｍｍＨｇ（１０１．３ｋＰａ）で１６０℃以上の沸点を有する有機溶剤であることを特徴とする前記＜１＞乃至＜９＞のいずれか１項に記載のカラーフィルタの製造方法である。
＜１１＞  界面活性剤を更に含有することを特徴とする前記＜１＞乃至＜１０＞のいずれか１項に記載のカラーフィルタの製造方法である。
【００１６】
＜１２＞  前記＜１＞乃至＜１１＞のいずれか１項に記載のカラーフィルタの製造方法により得られたことを特徴とするカラーフィルタである。
＜１３＞  前記＜１２＞に記載のカラーフィルタを備えたことを特徴とする表示装置である。
＜１４＞  液晶表示装置であることを特徴とする前記＜１３＞に記載の表示装置である。
＜１５＞  前記液晶表示装置における液晶モードが、ＳＴＮ、ＴＮ、ＶＡ、ＩＰＳ、及びＯＣＢからなる群から選択されるいずれかであることを特徴とする前記＜１４＞に記載の表示装置である。
【発明の効果】
【００１７】
本発明によれば、表示品質に優れる共に、パネル化の工程適性に優れ、信頼性の高いパネルが得られるカラーフィルタを、高い生産性で製造可能なカラーフィルタの製造方法、それにより得られたカラーフィルタ、及び、該カラーフィルタを備えた表示装置を提供するこができる。
【発明を実施するための最良の形態】
【００１８】
以下、本発明のカラーフィルタの製造方法、それにより得られたカラーフィルタ、及び、該カラーフィルタを備えた表示装置について詳細に説明する。
【００１９】
［カラーフィルタの製造方法、及び、それにより得られたカラーフィルタ］
本発明のカラーフィルタの製造方法は、着色剤、有機溶剤、及びモノマーを少なくとも含有し、且つ、該モノマーの含有量合計が全固形分中の４０質量％以上であり、該モノマー全量のうちの５０質量％以上が４官能以上のモノマーであり、重合開始剤の含有量合計が全固形分中の５．０質量％以下であるインク（以下、適宜「特定インクジェットインク」と称する。）を用いて、インクジェット方式により液滴付与して着色層を形成する工程（以下、適宜「着色層形成工程」と称する。）と、着色層が形成された基板を２００℃以上２４０℃以下の温度条件で２０分以上６０分以下加熱する工程（以下、適宜「加熱処理工程」と称する。）と、を含むことを特徴とする。
また、本発明のカラーフィルタは、本発明のカラーフィルタの製造方法（以下、適宜「本発明の製造方法」と称する。）により得られたカラーフィルタである。
【００２０】
本発明の製造方法は、着色層形成工程と加熱処理工程とを含むことにより、表示品質（色特性等）に優れる共に、パネル化の工程適性に優れ（即ち、耐ＩＴＯスパッタ性、耐溶剤性、等）に優れ、信頼性の高いパネル（即ち、表示ムラなどがない良好な表示品位のパネル）が得られるカラーフィルタ（本発明のカラーフィルタ）を、高い生産性で製造することができる。
以下、本発明の製造方法における各工程について説明する。
【００２１】
〔着色層形成工程〕
本工程では、隔壁パターンを設けた基板上に、特定インクジェットインクを用いて、インクジェット方式により液滴付与して着色層を形成する。
以下では、まず、本工程に用いられる特定インクジェットインクについて詳述する。
【００２２】
＜特定インクジェットインク＞
本発明における特定インクジェットインクは、着色剤、有機溶剤、及びモノマーを少なくとも含有し、且つ、該モノマーの含有量合計が全固形分中の４０質量％以上であり、該モノマー全量のうちの５０質量％以上が４官能以上のモノマーであり、重合開始剤の含有量合計が全固形分中の５．０質量％以下であることを特徴とする。
【００２３】
特定インクジェットインクは、インク残部の粘度を前記範囲にする観点から、重量平均分子量１００００以上の高分子化合物を含まないことが好ましい。
ここで、「重量平均分子量１００００以上の高分子化合物を含まない」とは、インクの全固形分中０〜１０質量％であることを意味する。
【００２４】
重量平均分子量１００００以上の高分子化合物量は、インクの全固形分中、より好ましくは０〜５．０質量％であり、最も好ましくは０質量％である。平坦性向上の観点から、該高分子化合物量は少ない方が好ましく、インクの全固形分中０〜１０質量％であると平坦な画素を形成できる。
【００２５】
更に、特定インクジェットインクは、インク残部の粘度を満足する範囲で、分散剤、光重合開始剤、熱重合開始剤、界面活性剤、或いは、その他の添加剤を含有してもよい。
【００２６】
次に、本発明における特定インクジェットインク中の各成分について詳しく述べる。
【００２７】
（着色剤）
本発明の特定インクジェットインクに使用しうる着色剤は、有機顔料、無機顔料、染料など、公知のものを使用でき、充分な透過濃度や耐光性、基板への密着性、その他の諸耐性が要求されるため、種々の有機顔料が好適である。
着色剤の具体例としては、特開２００５−１７７１６号公報の[００３８]〜[００５４]に記載の顔料及び染料や、特開２００４−３６１４４７号公報の[００６８]〜[００７２]に記載の顔料や、特開２００５−１７５２１号公報の[００８０]〜[００８８]に記載の着色剤を好適に用いることができる。これらの中でも、着色剤としては、画素の保存安定性の点から、顔料が特に好ましい。
【００２８】
特定インクジェットインクにおける着色剤としては、表示装置に用いた場合に、高い色純度を達成できるという観点から、Ｃ．Ｉ．ピグメント・レッド２５４、Ｃ．Ｉ．ピグメント・グリーン３６、及び、Ｃ．Ｉ．ピグメント・ブルー１５：６からなる群より選択されるいずれか１種の顔料であることが好ましい。
【００２９】
特定インクジェットインクにおける着色剤の含有量は、特に限定されるものではないが、所望の色相、濃度を得るという観点から、インク固形分中に占める着色剤の割合が１０質量％以上であることが好ましく、２０〜７０質量％がより好ましく、２５〜６０質量％がさらに好ましく、３０〜５０質量％が特に好ましい。
【００３０】
特定インクジェットインクに含有される着色剤は、１種のみであってもよいし、２種以上を組み合わせてもよい。
顔料を併用する場合、併用するのが好ましい上記記載の顔料の組み合わせとしては、例えば、Ｃ．Ｉ．ピグメント・レッド２５４では、Ｃ．Ｉ．ピグメント・レッド１７７、Ｃ．Ｉ．ピグメント・レッド２２４、Ｃ．Ｉ．ピグメント・イエロー１３９、又は、Ｃ．Ｉ．ピグメント・バイオレット２３との組み合わせが挙げられ、Ｃ．Ｉ．ピグメント・グリーン３６では、Ｃ．Ｉ．ピグメント・イエロー１５０、Ｃ．Ｉ．ピグメント・イエロー１３９、Ｃ．Ｉ．ピグメント・イエロー１８５、Ｃ．Ｉ．ピグメント・イエロー１３８、又は、Ｃ．Ｉ．ピグメント・イエロー１８０との組み合わせが挙げられ、Ｃ．Ｉ．ピグメント・ブルー１５：６では、Ｃ．Ｉ．ピグメント・バイオレット２３、又は、Ｃ．Ｉ．ピグメント・ブルー６０との組み合わせが挙げられる。
【００３１】
本発明における好適な顔料であるＣ．Ｉ．ピグメント・レッド２５４、Ｃ．Ｉ．ピグメント・グリーン３６、又は、Ｃ．Ｉ．ピグメント・ブルー１５：６と、他の顔料とを併用する場合、全顔料中におけるＣ．Ｉ．ピグメント・レッド２５４、Ｃ．Ｉ．ピグメント・グリーン３６、又はＣ．Ｉ．ピグメント・ブルー１５：６の含有量は以下の通りである。
Ｃ．Ｉ．ピグメント・レッド２５４は、６０質量％以上が好ましく、特に７０質量％以上が好ましい。Ｃ．Ｉ．ピグメント・グリーン３６は、５０質量％以上が好ましく、特に６０質量％以上が好ましい。Ｃ．Ｉ．ピグメント・ブルー１５：６は、８０質量％以上が好ましく、特に９０質量％以上が好ましい。
【００３２】
本発明で用いる顔料は、数平均粒径が０．００１〜０．１μｍのものが好ましく、更に０．０１〜０．０８μｍのものが好ましい。顔料の数平均粒径が０．００１μｍ未満であると、粒子表面エネルギーが大きくなり凝集し易くなり、顔料の分散が難しくなると共に、分散状態を安定に保つのも難しくなる傾向がある。また、顔料の数平均粒径が０．１μｍを超えると、顔料による偏光の解消が生じ、コントラストが低下し、好ましくない。
尚、ここで言う「粒径」とは粒子の電子顕微鏡写真画像を同面積の円とした時の直径を言い、また「数平均粒径」とは多数の粒子について上記の粒径を求め、この１００個平均値を言う。
【００３３】
顔料は分散液として使用することが望ましい。この分散液は、顔料と後述する顔料分散剤及び有機溶剤とを予め混合して得られる組成物を、公知の分散機を用いて分散させることによって調製することができる。この際に、顔料の分散安定性を付与するために、少量の樹脂を添加してもよい。また、顔料と顔料分散剤とを予め混合して得られる組成物を、後述する重合性モノマーに添加して分散させることによって調製することも可能である。
顔料を分散させる際に使用する分散機としては、特に制限はなく、例えば、朝倉邦造著、「顔料の事典」、第一版、朝倉書店、２０００年、４３８頁に記載されているニーダー、ロールミル、アトライダー、スーパーミル、ディゾルバ、ホモミキサー、サンドミル等の公知の分散機が挙げられる。更に該文献３１０頁記載の機械的摩砕により、摩擦力を利用し微粉砕してもよい。
【００３４】
（顔料分散剤）
本発明の特定インクジェットインクにおける着色剤として顔料を用いる場合には、顔料の分散安定性を得るために、顔料分散剤を添加することが好ましい。
顔料分散剤の使用量は、特定インクジェットインク中の顔料の全質量に対して、０．１〜１０質量％の範囲であることが好ましく、０．１〜９質量％がより好ましく、０．１〜８質量％の範囲が特に好ましい。
【００３５】
顔料分散剤としては、例えば、水酸基含有カルボン酸エステル、長鎖ポリアミノアマイドと高分子量酸エステルの塩、高分子量ポリカルボン酸の塩、長鎖ポリアミノアマイドと極性酸エステルとの塩、高分子量不飽和エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物、ポリオキシエチレンアルキルりん酸エステル、ポリオキシエチレンノニルフェニルエーテル、ステアリルアミンアセテート、顔料誘導体などを用いることができる。
【００３６】
また、顔料分散剤の具体例としては、特開２００５−１５６７２号公報の段落番号[００２１]〜[００２３]に記載の例が、本発明も好適なものとして使用できる。
【００３７】
（モノマー）
特定インクジェットインクは、該インクの全固形分中、モノマーを４０質量％以上含有する。
特定インクジェットインクに用いられるモノマーは、熱により重合反応可能であれば特に限定されるものではないが、膜減りや、膜の強度や耐溶剤性等の点から多官能であるモノマーがより好ましい。また、活性エネルギー線での重合能もつことも生産性の観点で好ましい。
【００３８】
モノマーが有する重合性基の種類としては特に制限はないが、アクリロイル基、メタクリロイル基、エポキシ基等が挙げられる。この中でも、インクの経時安定性、インクジェット方式での吐出安定性、膜減りの小ささという観点からアクリロイルオキシ基、メタクリロイルオキシ基が特に好ましい。
インクの粘度が大きくなりすぎないという観点から、モノマーの分子量は３０００以下が好ましく、２０００以下がより好ましく、１０００以下が特に好ましい。
【００３９】
特定インクジェットインクは、４官能以上のモノマーをモノマー全量のうちの５０質量％以上含有する。インク中のモノマー含有量、官能基数の割合が上記の好ましい範囲内であると、インク打滴後のベーク工程での膜減り率が小さくなる。
【００４０】
また、モノマー全量のうちの、５０質量％以上が４官能以上６官能以下のモノマーであると、インクの粘度が大きくなりすぎず、インクジェット方式によりインクを安定的に吐出でき、且つ、形成された画素部の平坦性が上がるという観点で好ましい。
さらに、モノマー全量のうちの９０質量％以上が３官能以上のモノマーであることが、形成された画素部の平坦性が上がる観点から好ましい。
【００４１】
３官能以上の重合性モノマーの具体例としては、特開２００１−３５００１２号公報の段落番号［００６１］〜［００６３］に記載の３官能のエポキシ基含有モノマーや、特開２００２−３７１２１６号公報の段落番号００１６に記載の３官能以上のアクリレートモノマー、メタクリレートモノマー及びシーエムシー出版による「反応性モノマーの市場展望」に記載の３官能以上のモノマー等が挙げられる。これらの中で、特に好ましいものとしては、トリメチロールプロパントリアクリレート、トリメチロールプロパンＰＯ（プロピレンオキサイド）変性トリアクリレート、トリメチロールプロパンＥＯ（エチレンオキサイド）変性トリアクリレート、ペンタエリスリトールテトラアクリレート、トリメチロールプロパントリメタクリレート、ペンタエリスリトールトリアクリレート、グリセロールポリグリシジルエーテル、ジグリセロールポリグリシジルエーテル、トリメチロールプロパンポリグリシジルエーテル、等が挙げられるが、これらに限定されるものではない。また、前記３官能以上のモノマーを２種以上併用することも可能である。
【００４２】
４官能以上のモノマーの具体例としては特開２００２−３７１２１６号公報の段落番号［００１６］に記載の４官能以上のアクリレートモノマー、メタクリレートモノマー及びシーエムシー出版による「反応性モノマーの市場展望」に記載の４官能以上のモノマー等が挙げられる。
これら４官能以上のモノマーの中で、特に好ましいものとしては、テトラメチロールメタンテトラアクリレート、ペンタエリスリトールテトラアクリレート、ジトリメチロールプロパンテトラアクリレート、エトキシ化ペンタエリスリトールテトラアクリレート、ジペンタエリスリトールヘキサアクリレート、ネオペンチルグリコールオリゴアクリレート、１，４−ブタンジオールオリゴアクリレート、１，６−ヘキサンジオールオリゴアクリレート、トリメチロールプロパンオリゴアクリレート、ペンタエリスリトールオリゴアクリレート、ウレタンアクリレート、エポキシアクリレート、等が挙げられるが、これらに限定されるものではない。この他、ジペンタエリスリトールペンタアクリレートやペンタエリスリトールテトラメタクリレートも特に好ましいモノマーである。
これら特に好ましい４官能以上のモノマーとして、例えば、ＵＡ−３２Ｐ（新中村化学（株）製）、ＫＡＹＡＲＡＤ  ＤＰＨＡ（日本化薬（株）製）、Ｖ＃４００（大阪有機（株）製）等が挙げられる。
【００４３】
特定インクジェットインクには、インク及びインク固形分の粘度を低下させる目的で、単官能モノマーや２官能モノマーを適宜併用してもよい。この場合、膜減りが小さいという観点から、２官能モノマーである方がより好ましい。これらの単官能モノマーや２官能モノマーとしては、例えば特開２００１−３５００１２号公報の段落番号[００６５]に記載の単官能のエポキシ基含有モノマーや、特開２００２−３７１２１６号公報の段落番号００１５〜００１６に記載の単官能又は２官能のアクリレートモノマーやメタクリレートモノマー及びシーエムシー出版による「反応性モノマーの市場展望」に記載の１〜２官能のモノマー等が挙げられる。
【００４４】
（有機溶剤）
有機溶剤としては、アルコール等の水溶性有機溶剤及びエステルやエーテル等の非水溶性有機溶剤が挙げられるが、下記理由から非水溶性有機溶剤が好ましい。
溶剤が水溶性有機溶剤の場合は、使用するバインダーやモノマーが水溶性である必要がある。これらの水溶性バインダーやモノマーは、極性基を有するため、水溶性有機溶剤を除去した後のインク固形分の粘度が高くなりやすく、カラーフィルタ画素の形状を平坦にすることが困難になる。
【００４５】
非水溶性有機溶剤としては特に制限はないが、沸点が低くインクジェットインク中からの除去が容易な有機溶剤は、通常インクジェットヘッド上でもすばやく蒸発するため、ヘッド上でのインクの粘度上昇等を容易に引き起こし、吐出性の悪化を伴う場合が多い。このため、本発明においては、インクジェットヘッドでのインクの乾燥を防止するため、常圧での沸点が１６０℃以上の有機溶剤を少なくとも含んでいることが好ましい。
【００４６】
これらの有機溶剤の特定インクジェットインクの全質量に占める割合は、４０質量％以上が好ましく、５０質量％以上がより好ましく、６０質量％以上がさらに好ましい。有機溶剤のインク組成物中に占める割合が４０質量％より少ない場合は、１画素内に打滴するインク量が少なくなるため、画素内でのインクの濡れ広がりが不足し、形成された画素部の平坦性が悪化するという問題が発生する場合がある。
【００４７】
また、特定インクジェットインクは、含有する有機溶剤全体の５０質量％以上が、７６０ｍｍＨｇ（１０１．３ｋＰａ）で１６０℃以上の沸点を有する有機溶剤であることが好ましい。該１６０℃以上の沸点を有する有機溶剤としては、特開２０００−３１０７０６[００３１]〜[００３７]に記載の高沸点溶媒やアルキレングリコールアセテート、アルキレングリコールジアセテート等が挙げられ、中でもジプロピレングリコールモノメチルエーテル、プロピレングリコールジアセテート、ジプロピレングリコールモノメチルエーテルアセテート、プロピレングリコール−ｎ−ブチルエーテルアセテート、ジプロピレングリコールモノ−ｎ−ブチルエーテル、トリプロピレングリコールメチルエーテルアセテート、ジエチレングリコールモノブチルエーテル、１，３−ブタンジオールジアセテート、ジプロピレングリコール−ｎ−プロピルエーテルアセテート、プロピレンカーボネート、ジエチレングリコールモノブチルエーテルアセテート、ジプロピレングリコール−ｎ−ブチルエーテルアセテート等が特に好ましい。
【００４８】
また、有機溶剤の沸点の上限は、特定インクジェットインクを用いてインクジェット方式によりカラーフィルタを製造することができる限り、特に制約されるものではないが、インクの調製程及びカラーフィルタの製造工程における操作性の観点からみると、沸点が２９０℃以下、好ましくは２８０℃以下の、常温（２０℃）で比較的低粘度の液体である有機溶剤が望ましい。
【００４９】
（重合開始剤）
特定インクジェットインクは、モノマーの重合反応を促進する目的で、重合開始剤を含有してもよい。
重合開始剤としては、画素部の重合を活性光線により行う場合には、光重合開始剤が用いられ、画素部の重合を熱により行う場合には、熱重合開始剤が用いられる。
【００５０】
光重合開始剤としては、例えば、特開２００６−２８４５５号公報の段落番号[００７９]〜[００８８]に記載のものが挙げられ、好ましい具体例としては、２−トリクロロメチル−５−（ｐ−スチリルスチリル）−１，３，４−オキサジアゾールや、２，４−ビス（トリクロロメチル）−６−［４’−（Ｎ，Ｎ−ビスエトキシカルボニルメチルアミノ）−３’−ブロモフェニル］−ｓ−トリアジンが挙げられる。
【００５１】
熱重合開始剤としては、一般に知られている有機過酸化物系化合物やアゾ系の化合物を用いることができる。これにより、画素部の強度を向上させることが可能となる。また、熱重合開始剤の他にイミダゾールなどの硬化触媒を用いることもできる。有機過酸化物系化合物及びアゾ系の化合物は、一種単独で用いる以外に二種以上を併用することができる。ここで有機過酸化物は、過酸化水素（Ｈ−Ｏ−Ｏ−Ｈ）の誘導体であり、分子内に−Ｏ−Ｏ−結合を持つ有機化合物を言う。
【００５２】
化学構造で分類すると、ケトンパーオキサイド、パーオキシケタール、ハイドロパーオキサイド、ジアルキルパーオキサイド、ジアシルパーオキサイド、パーオキシエステル、パーオキシジカーボネート等が挙げられる。具体的には３，３’，４，４’−テトラ（ｔ−ブチルパーオキシカルボニル）ベンゾフェノン、ベンゾイルパーオキサイド、２，２−ビス（４，４−ジ−ｔ−ブチルパーオキシシクロヘキシル）プロパン、１，１−ビス（ｔ−ヘキシルパーオキシ）−３，３，５−トリメチルシクロヘキサン、ｔ−ブチルパーオキシベンゾエート、ジ−ｔ−ブチルパーオキシベンゾエート、ジ−ｔ−ブチルパーオキシイソフタレート、ｔ−ブチルパーオキシアセテート、ｔ−ヘキシルパーオキシベンゾエート、ｔ−ブチルパーオキシ−３，５，５−トリメチルヘキサノエート、ｔ−ブチルパーオキシラウレート、ｔ−ブチルパーオキシイソプロピルモノカルボネート、ｔ−ブチルパーオキシ−２−エチルヘキシルモノカーボネート、２，５−ビス（ｍ−トルイルパーオキシ）ヘキサン、２，５−ジメチル−２，５−ビス（ベンゾイルパーオキシ）ヘキサン、ｔ−ヘキシルパーオキシイソプロピルモノカーボネート、
【００５３】
ｔ−ブチルパーオキシイソブチレート、１，１，３，３−テトラメチルブチルパーオキシ−２−エチルヘキサノエート、ｔ−ヘキシルパオキシイソプロピルモノカーボネート、２，５−ジメチル−２，５−ビス（２−エチルヘキサノイルパーオキシ）ヘキサン、ｔ−ブチルパーオキシ−２−エチルヘキサノエート、ｔ−ブチルパーオキシマレイックアシッド、シクロヘキサノンパーオキサイド、メチルアセトアセテートパーオキサイド、メチルヘキサノンパーオキサイド、アセチルアセトンパーオキサイド、１，１−ビス（ｔ−ヘキシルパーオキシ）シクロヘキサン、１，１−ビス（ｔ−ブチルパーオキシ）−３，３，５−トリメチルシクロヘキサン、１，１−ビス（ｔ−ブチルパーオキシ）−２−メチルシクロヘキサン、１，１−ビス（ｔ−ブチルパーオキシ）シクロヘキサン、２，２−ビス（ｔ−ブチルパーオキシ）ブタン、２，２−ビス（４，４−ジ−ｔ−ブチルパーオキシシクロヘキシル）プロパン、ジイソプロピルベンゼンハイドロパーオキサイド、１，１，３，３−テトラメチルブチルハイドロパーオキサイド、キュメンハイドロパーオキサイド、ｔ−ブチルハイドロパーオキサイド等が好ましく、２，２−ビス（４，４−ジ−ｔ−ブチルパーオキシシクロヘキシル）プロパン等のパーオキシケタール系化合物、ベンゾイルパーオキシド等のジアシルパーオキシド系化合物、ｔ−ブチルパーオキシベンゾエート等のパーオキシエステル系化合物が好ましい。
【００５４】
また、前記アゾ系化合物としては、例えば、特開平５−５０１４号公報の段落番号［００２１］〜［００２３］に記載の化合物が挙げられる。これらの化合物の中でも、好ましくは分解温度がある程度高く常温では安定なもので、熱をかけると分解してラジカルを発生し、重合開始剤となる化合物である。有機過酸化物系化合物又はアゾ系化合物（熱重合開始剤）の中でも、半減期温度の比較的高いもの（好ましくは５０℃以上、更に好ましくは８０℃以上）のものを使用すると、組成物の粘度が経時変化することなく好適に構成でき、例えば、アゾビス（シクロヘキサン−１−カルボニトリル）等が挙げられる。
【００５５】
重合開始剤（光重合開始剤及び／又は熱重合開始剤）の含有量としては、インクの全固形分量に対して、５．０質量％以下であり、好ましくは２．０質量％以下でより好ましくは０．５質量％以下であり、最も好ましくは０質量％である。
重合開始剤の含有量は少ないほど好ましく、下限は０質量％である。該重合開始剤の含有量がインクの全固形分に対して５．０質量％以下であると、膜減り率が小さくなり好ましい。
重合開始剤は、１種又は２種以上を組み合わせて使用することができる。
【００５６】
（その他の添加剤）
また、上述した重合開始剤以外に、バインダーや界面活性剤やその他の添加剤などを併用してもよい。
【００５７】
併用するバインダーの例としては、特開２０００−３１０７０６号公報の段落番号[００１５]〜[００３０]に記載のバインダー樹脂や、特開２００１−３５００１２号公報の段落番号[００４１]〜[００５０]に記載のバインダーなどが挙げられる。
【００５８】
界面活性剤の例としては、特開平７−２１６２７６号公報の段落番号[００２１]、特開２００３−３３７４２４号公報、特開平１１−１３３６００号公報に開示されている界面活性剤が、好適なものとして挙げられる。界面活性剤の含有量は、特定インクジェットインクの全量に対して５質量％以下が好ましい。
【００５９】
上記以外の他の添加剤としては、特開２０００−３１０７０６号公報の段落番号[００５８]〜[００７１]に記載のその他の添加剤が挙げられる。
【００６０】
＜着色層の形成＞
着色層形成工程では、以上説明した特定インクジェットインクを用いて、隔壁を設けた基板上に、インクジェット方式により液滴付与して着色層を形成する。具体的には、基板上に設けられた隔壁で離隔されている凹部に、特定インクジェットインクをインクジェット法により付与して、少なくとも１色の着色層を形成する。
以下、着色層形成工程における着色層の形成について説明する。なお、隔壁は、着色層形成工程前に予め基板上に形成されたものであり、当該隔壁の形成方法の詳細については後述する。
【００６１】
着色層形成工程では、隔壁間の凹部に、特定インクジェットインクをインクジェット法で液滴付与して着色層を形成する。この着色層は、カラーフィルタを構成する赤色（Ｒ）、緑色（Ｇ）、青色（Ｂ）等の色画素となるものである。
【００６２】
着色層の形成は、既述のようにして基板上に形成された隔壁で取り囲まれた凹部に、着色画素（例えば、ＲＧＢ３色の画素パターン）を形成するためのインクジェットインクを付与して、２色以上の複数の画素で構成されるように形成することができる。
【００６３】
本発明に適用されるインクジェット法については、インクを熱硬化させる方法、光硬化させる方法、予め基板上に透明な受像層を形成しておいてから打滴する方法など、公知の方法を用いることができる。
【００６４】
カラーフィルタにおける画素パターンの形状については、特に限定はなく、ブラックマトリックス形状として一般的なストライプ状であっても、格子状であっても、さらにはデルタ配列状であってもよい。
【００６５】
インクジェット法としては、帯電したインクジェットインクを連続的に噴射し電場によって制御する方法、圧電素子を用いて間欠的にインクを噴射する方法、インクを加熱しその発泡を利用して間欠的に噴射する方法等、各種の方法を採用できる。
【００６６】
インクジェットインクの射出条件としては、インクジェットインクを３０〜６０℃に加熱し、インク粘度を下げて射出することが射出安定性の点で好ましい。インクジェットインクは、概して水性インクより粘度が高いため、温度変動による粘度変動幅が大きい。粘度変動はそのまま液滴サイズ、液滴射出速度に大きく影響を与え、画質劣化を起こしやすいため、インクジェットインク温度をできるだけ一定に保つことが重要である。
【００６７】
インクジェットヘッド（以下、単にヘッドともいう。）には、公知のものを適用でき、コンティニアスタイプ、ドットオンデマンドタイプが使用可能である。
インクジェットヘッドとしては、ピエゾ駆動型ヘッドの他、他のインクジェットヘッド、例えば、熱駆動型ヘッドを用いてもよい。
【００６８】
ドットオンデマンドタイプのうち、サーマルヘッドでは、吐出のため、特開平９−３２３４２０号に記載されているような稼動弁を持つタイプが好ましい。ピエゾヘッドでは、例えば、欧州特許Ａ２７７，７０３号、欧州特許Ａ２７８，５９０号などに記載されているヘッドを使うことができる。これらの中で、インクジェットインクの安定性に対する熱の影響や使用可能な有機溶剤の選択が広いことから、ピエゾヘッドの方がより好ましい。
【００６９】
インクジェットヘッドはインクの温度が管理できるよう温調機能を持つものが好ましい。射出時の粘度は５〜２５ｍＰａ・ｓとなるよう射出温度を設定し、粘度の変動幅が±５％以内になるようインク温度を制御することが好ましい。また、駆動周波数としては、1〜５００ｋＨｚで稼動することが好ましい。ノズルの形状は必ずしも円形である必要はなく、楕円形、矩形等、形にはこだわらない。ノズル径は１０〜１００μｍの範囲であることが好ましい。尚、ノズルの開口部自身必ずしも真円とは限らないが、その場合にノズル径とは該開口部の面積と同等の円を仮定しその径とする。
【００７０】
なお、インクジェットインクの射出の実施形態は、特に限定されるものではなく、隔壁を設けた基板を移動させて行ってもよいし、１次元方向にヘッドを、これと略直交する１次元方向に基板を移動させて行ってもよい。
【００７１】
本発明の製造方法により得られるカラーフィルタは、ＲＧＢ等の少なくとも３色のインクを吹き付けて少なくとも３色の着色層からなる群で構成された形態が好ましい。
【００７２】
＜隔壁を設けた基板＞
本発明の製造方法においては、ガラス（例えば、ソーダガラス板、酸化ケイ素をスパッタしたガラス板、無アルカリガラス板、石英ガラス板等）、合成樹脂フィルム、紙、金属板等からなる基板上に、予め隔壁を設けた基板が用いられる。
【００７３】
この隔壁はどの様なものでもよいが、カラーフィルタを作製する場合は、ブラックマトリクスの機能を持った遮光性を有する濃色隔壁（以下、単に「隔壁」とも言う。）であることが好ましい。
隔壁は、公知のカラーフィルタ用ブラックマトリクスと同様の素材、方法により作製することができる。例えば、特開２００５−３８６１号公報の段落番号[００２１]〜[００７４]や、特開２００４−２４００３９号公報の段落番号[００１２]〜[００２１]に記載のブラックマトリクスや、特開２００６−１７９８０号公報の段落番号[００１５]〜[００２０] や、特開２００６−１０８７５号公報の段落番号[０００９]〜[００４４]に記載のインクジェット用ブラックマトリクスなどが挙げられる。
【００７４】
隔壁の作製に関する公知の作製方法の中でも、コスト削減の観点からは、感光性樹脂転写材料を用いることが好ましい。感光性樹脂転写材料は、仮支持体上に少なくとも遮光性を有する樹脂層を設けたものであり、基板に圧着して、該遮光性を有する樹脂層を該基板に転写することができる。
【００７５】
感光性樹脂転写材料は、特開平５−７２７２４号公報に記載されている感光性樹脂転写材料、即ち、一体型となったフィルムを用いて形成するものであることが好ましい。
一体型フィルムの構成の例としては、仮支持体／熱可塑性樹脂層／中間層／感光性樹脂層（本発明において「感光性樹脂層」とは光照射により硬化しうる樹脂をいい、それが遮光性を有するときには「遮光性を有する樹脂層」ともいい、目的の色に着色されているときには「着色樹脂層」ともいう。）／保護フィルムを、この順に積層した構成が挙げられる。感光性樹脂転写材料を構成する仮支持体、熱可塑性樹脂層、中間層、保護フィルムや、転写材料の作製方法については、特開２００５−３８６１号公報の段落番号[００２３]〜[００６６]に記載のものが好適なものとして挙げられる。
【００７６】
また、隔壁には、インクジェットインクの混色を防ぐために、撥インク処理を施してもよい。撥インク処理については、例えば、（１）撥インク性物質を隔壁に練りこむ方法（例えば、特開２００５−３６１６０号公報参照）、（２）撥インク層を新たに設ける方法（例えば、特開平５−２４１０１１号公報参照）、（３）プラズマ処理により撥インク性を付与する方法（例えば、特開２００２−６２４２０号公報参照）、（４）隔壁の壁上面に撥インク材料を塗布する方法（例えば、特開平１０−１２３５００号公報参照）、などが挙げられ、特に（３）基板上に形成された隔壁にプラズマによる撥インク化処理を施す方法が好ましい。
【００７７】
〔活性エネルギー線を照射して着色層を硬化する工程〕
本発明の製造方法は、前記着色層形成工程で形成された少なくとも１色の着色層に活性エネルギー線を照射して硬化する工程を有してもよい。本発明の必須工程である後述する加熱処理工程に先立ちこの工程を行うことによって、カラーフィルタの製造効率と表示特性とを両立させことができる。なお、本発明においては、この工程を行わずに後述する加熱処理工程のみを行ってもよい。
【００７８】
活性エネルギー線を照射して着色層を硬化する工程では、赤色（Ｒ）、緑色（Ｇ）、及び、青色（Ｂ）を含む各色の特定インクジェットインクを硬化させることにより、硬化した着色層を形成することができる。硬化は、１色の着色層を形成するごとに行なってもよいし、複数色の着色層を形成した後に行なうようにしてもよい。
【００７９】
Ｒ、Ｇ、Ｂ等の特定インクジェットインクの硬化は、インクの持つ感光波長に対応する波長領域の活性エネルギー線を発するエネルギー源を用いて重合硬化を促進する露光処理を施すことにより行なえる。
【００８０】
エネルギー源としては、例えば、４００〜２００ｎｍの紫外線、遠紫外線、ｇ線、ｈ線、ｉ線、ＫｒＦエキシマレーザー光、ＡｒＦエキシマレーザー光、電子線、Ｘ線、分子線、又はイオンビームなど、既述の重合開始剤が感応するものを適宜選択して用いることができる。具体的には、２５０〜４５０ｎｍ、好ましくは３６５±２０ｎｍの波長領域に属する活性光線を発する光源、例えば、ＬＤ、ＬＥＤ（発光ダイオード）、蛍光灯、低圧水銀灯、高圧水銀灯、メタルハライドランプ、カーボンアーク灯、キセノンランプ、ケミカルランプなどを用いて好適に行なうことができる。好ましい光源には、ＬＥＤ、高圧水銀灯、メタルハライドランプが挙げられる。
【００８１】
活性エネルギー線の照射時間としては、重合性化合物と重合開始剤との組合せに応じて適宜設定することができるが、例えば、１〜３０秒とすることができる。
【００８２】
〔加熱処理工程〕
本発明の製造方法においては、前記着色層形成工程又は前記活性エネルギー線を照射して着色層を硬化する工程に次いで、着色層が形成された基板を２００℃以上２４０℃以下の温度条件で２０分以上６０分以下加熱する工程（加熱処理工程）を行う。
【００８３】
加熱処理工程は、赤色（Ｒ）、緑色（Ｇ）、及び青色（Ｂ）を含む所望の色相の着色層の各色が形成された後に逐次行ってもよいし、所望の色相の着色層の全色が形成された後に行ってもよい。
本発明における加熱処理工程が、本発明に係る特定の条件下で行われることにより、パネル化の工程適性（即ち、パネル化工程における耐ＩＴＯスパッタ性、耐溶剤性、等）に優れ、信頼性の高いパネルが得られるカラーフィルタを製造することができる。
【００８４】
加熱処理工程は、２００℃以上２４０℃以下の温度条件で２０分以上６０分以下加熱することが必要であり、より好ましくは、２１０℃以上２３０℃以下の温度条件で２５分以上５０分以下加熱することである。加熱処理工程における加熱温度が高すぎた場合、及び／又は、加熱時間が長すぎた場合は、カラーフィルタの色変化が大きくなってしまう。
【００８５】
加熱処理工程に適用される加熱態様としては、電気炉、乾燥器、等に入れて加熱する態様、あるいは、赤外線ランプを照射して加熱する態様、等が挙げられ、適宜選択することができる。
【００８６】
なお、本発明の製造方法においては、前記加熱処理工程、又は、前記活性エネルギー線を照射して着色層を硬化する工程を行う前に、予備加熱工程を設けてもよい。
予備加熱工程における加熱温度は特に制限は無いが、画素部の重合が開始する温度をＴ℃とした場合に、Ｔ℃未満であり、画素部の重合が起きない温度が好ましく、５０℃以上１００℃以下がより好ましく、６０℃以上９０℃以下がさらに好ましい。
予備加熱工程を行うことで、画素部中の有機溶剤の蒸発が促進され、カラーフィルタを効率的に作製することができるため、より高い流動性が得られ、高い平坦性を有する画素部を備えたカラーフィルタを得ることが可能になる。
予備加熱工程は、高い平坦性を有する画素部が作製できるインクであれば、画素部が熱によって重合するインクのみならず、光によって重合するインクにおいても有効である。光によって重合するインクの場合、前記インクが熱重合を開始する温度Ｔは、熱によって光重合開始剤等が分解して重合反応が開始する温度又は、重合性モノマー自体が熱によって分解し、重合反応が開始する温度を意味する。
予備加熱工程の時間は特に制限が無いが、１〜５分間行うことが好ましい。
【００８７】
以上のようにして、本発明の製造方法によりカラーフィルタが製造される。
なお、本発明の製造方法によりカラーフィルタ（本発明のカラーフィルタ）を製造した後に、耐性向上の目的で、着色層及び隔壁の全面を覆うようにしてオーバーコート層を形成することができる。オーバーコート層を設けることで、Ｒ、Ｇ、Ｂ等の着色層及び隔壁を保護すると共に表面を平坦にすることができる。但し、工程数が増える点からは、設けないことが好ましい。
【００８８】
オーバーコート層は、樹脂（ＯＣ剤）を用いて構成することができ、樹脂（ＯＣ剤）としては、アクリル系樹脂組成物、エポキシ樹脂組成物、ポリイミド樹脂組成物などが挙げられる。中でも、可視光領域での透明性で優れており、カラーフィルタ用光硬化性組成物の樹脂成分が通常アクリル系樹脂を主成分としており、密着性に優れることから、アクリル系樹脂組成物が望ましい。オーバーコート層の例として、特開２００３−２８７６１８号公報の段落番号［００１８］〜［００２８］に記載のものや、オーバーコート剤の市販品として、ＪＳＲ社製のオプトマーＳＳ６６９９Ｇが挙げられる。
【００８９】
本発明のカラーフィルタは、本発明の製造方法により製造されたものであり、例えば、テレビ、パーソナルコンピューター、液晶プロジェクター、ゲーム機、携帯電話などの携帯端末、デジタルカメラ、カーナビなどの用途に特に制限なく好適に適用できる。
本発明のカラーフィルタは、テレビ、モニターに搭載したときに表示ムラが無く、広い色再現域と高コントラスト比を有することができ、ノートパソコン用ディスプレイやテレビモニター等の大画面の表示装置等にも好適に用いることができる。
【００９０】
［表示装置］
本発明の表示装置は、本発明のカラーフィルタを備えたものであれば、特に限定されるものではない。例えば、液晶表示装置、プラズマディスプレイ表示装置、ＥＬ表示装置、ＣＲＴ表示装置などの表示装置などが挙げられる。
表示装置の定義や各表示装置の説明は例えば「電子ディスプレイデバイス（佐々木  昭夫著、（株）工業調査会  １９９０年発行）」、「ディスプレイデバイス（伊吹  順章著、産業図書（株）平成元年発行）」などに記載されている。
【００９１】
本発明の表示装置のうち、液晶表示装置は特に好ましい。
液晶表示装置については例えば「次世代液晶ディスプレイ技術（内田  龍男編集、（株）工業調査会  １９９４年発行）」に記載されている。本発明が適用できる液晶表示装置に特に制限はなく、例えば上記の「次世代液晶ディスプレイ技術」に記載されている色々な方式の液晶表示装置に適用できる。
【００９２】
本発明の表示装置は、特にカラーＴＦＴ方式の液晶表示装置として有効である。カラーＴＦＴ方式の液晶表示装置については、例えば「カラーＴＦＴ液晶ディスプレイ（共立出版（株）１９９６年発行）」に記載されている。さらに本発明はもちろんＩＰＳなどの横電界駆動方式、ＭＶＡなどの画素分割方式などの視野角が拡大された液晶表示装置にも適用できる。これらの方式については例えば「ＥＬ、ＰＤＰ、ＬＣＤディスプレイ−技術と市場の最新動向−（東レリサーチセンター調査研究部門  ２００１年発行）」の４３ページに記載されている。
【００９３】
液晶表示装置は、カラーフィルタ以外に、電極基板、偏光フィルム、位相差フィルム、バックライト、スペーサ、視野角保障フィルムなどさまざまな部材から構成される。これらの部材については例えば「’９４液晶ディスプレイ周辺材料・ケミカルズの市場（島  健太郎  （株）シーエムシー  １９９４年発行  ）」、「２００３液晶関連市場の現状と将来展望（下巻）（表  良吉  （株）富士キメラ総研  ２００３年発行）」に記載されている。
【００９４】
本発明の表示装置には、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）、ＴＮ（Ｔｗｉｓｔｅｄ  Ｎｅｍａｔｉｃ）、ＩＰＳ（Ｉｎ−Ｐｌａｎｅ  Ｓｗｉｔｃｈｉｎｇ）、ＦＬＣ（Ｆｅｒｒｏｅｌｅｃｔｒｉｃ  Ｌｉｑｕｉｄ  Ｃｒｙｓｔａｌ）、ＯＣＢ（Ｏｐｔｉｃａｌｌｙ  Ｃｏｍｐｅｎｓａｔｏｒｙ  Ｂｅｎｄ）、ＳＴＮ（Ｓｕｐｐｅｒ  Ｔｗｉｓｔｅｄ  Ｎｅｍａｔｉｃ）、ＶＡ（Ｖｅｒｔｉｃａｌｌｙ  Ａｌｉｇｎｅｄ）、ＨＡＮ（Ｈｙｂｒｉｄ  Ａｌｉｇｎｅｄ  Ｎｅｍａｔｉｃ）、ＧＨ（Ｇｕｅｓｔ  Ｈｏｓｔ）のような様々な表示モードが採用できる。
【００９５】
本発明の表示装置が液晶表示装置である場合には、液晶表示モードとしては、ＳＴＮ、ＴＮ、ＶＡ、ＩＰＳ、及びＯＣＢからなる群から選択されるいずれかであることが好ましい。
【実施例】
【００９６】
以下に実施例を挙げて本発明を更に具体的に説明する。以下の実施例に示す材料、試薬、割合、機器、操作等は本発明の範囲から逸脱しない限り適宜変更することができる。従って、本発明の範囲は以下に示す具体例に限定されるものではない。なお、以下の実施例において、特に断りのない限り「％」及び「部」は、「質量％」及び「質量部」を表し、分子量とは重量平均分子量のことを示す。
【００９７】
[実施例１]
（濃色隔壁を設けた基板の作製）
濃色隔壁を設けた基板を以下のようにして作製した。
−隔壁形成用の濃色組成物の調製−
濃色組成物Ｋ１は、まず、表１に記載の量のＫ顔料分散物１、プロピレングリコールモノメチルエーテルアセテートをはかり取り、温度２４℃（±２℃）で混合して１５０ｒｐｍで１０分間攪拌し、次いで、表１に記載の量のメチルエチルケトン、シクロヘキサノン、バインダー２、フェノチアジン、ＤＰＨＡ液、２，４−ビス（トリクロロメチル）−６−［４’−（Ｎ，Ｎ−ビスジエトキシカルボニルメチル）アミノ−３’−ブロモフェニル］−ｓ−トリアジン、界面活性剤１をはかり取り、温度２５℃（±２℃）でこの順に添加して、温度４０℃（±２℃）で１５０ｒｐｍで３０分間攪拌することによって得られる。なお、表１に記載の量は質量部であり、詳しくは以下の組成となっている。
【００９８】
＜Ｋ顔料分散物１＞
・カーボンブラック（デグッサ社製  Ｎｉｐｅｘ３５）                    １３．１％
・分散剤（下記化合物１）                                              ０．６５％
・ポリマー（ベンジルメタクリレート／メタクリル酸＝７２／２８モル比
のランダム共重合物、分子量３．７万）                                  ６．７２％
・プロピレングリコールモノメチルエーテルアセテート                  ７９．５３％
【化１】
2008139496.tif 000002
【００９９】
＜バインダー２＞
・ポリマー（ベンジルメタクリレート／メタクリル酸＝７８／２２モル比
のランダム共重合物、分子量３．８万）                                      ２７％
・プロピレングリコールモノメチルエーテルアセテート                        ７３％
【０１００】
＜ＤＰＨＡ液＞
・ジペンタエリスリトールヘキサアクリレート
（重合禁止剤ＭＥＨＱ  ５００ｐｐｍ含有、日本化薬(株)製、商品名：ＫＡＹＡＲＡＤ  ＤＰＨＡ）                                                                ７６％
・プロピレングリコールモノメチルエーテルアセテート                        ２４％
【０１０１】
＜界面活性剤１＞
・下記構造物１                                                            ３０％
・メチルエチルケトン                                                      ７０％
【化２】
2008139496.tif 000003
【０１０２】
【表１】
2008139496.tif 000004
【０１０３】
−隔壁の形成−
無アルカリガラス基板を、ＵＶ洗浄装置で洗浄後、洗浄剤を用いてブラシ洗浄し、更に超純水で超音波洗浄した。基板を１２０℃３分熱処理して表面状態を安定化させた。
基板を冷却し２３℃に温調後、スリット状ノズルを有するガラス基板用コーター（エフ・エー・エス・アジア社製、商品名：ＭＨ−１６００）にて、上述のように調製した濃色組成物Ｋ１を塗布した。引き続きＶＣＤ（真空乾燥装置、東京応化工業社製）で３０秒間、溶媒の一部を乾燥して塗布層の流動性を無くした後、１２０℃３分間プリベークして膜厚２．３μｍの濃色組成物層Ｋ１を得た。
超高圧水銀灯を有すプロキシミティー型露光機（日立ハイテク電子エンジニアリング株式会社製）で、基板とマスク（画像パターンを有す石英露光マスク）を垂直に立てた状態で、露光マスク面と濃色組成物層Ｋ１との間の距離を２００μｍに設定し、窒素雰囲気下、露光量３００ｍＪ／ｃｍ２で隔壁幅２０μｍ、スペース幅１００μｍにパターン露光した。
次に、純水をシャワーノズルにて噴霧して、濃色組成物層Ｋ１の表面を均一に湿らせた後、ＫＯＨ系現像液（ノニオン界面活性剤含有、商品名：ＣＤＫ−１、富士フイルムエレクトロニクスマテリアルズ（株）製を１００倍希釈したもの）を２３℃８０秒、フラットノズル圧力０．０４ＭＰａでシャワー現像しパターニング画像を得た。引き続き、超純水を、超高圧洗浄ノズルにて９．８ＭＰａの圧力で噴射して残渣除去を行い、大気下にて露光量２５００ｍＪ／ｃｍ２にて上面からポスト露光を行って、膜厚２．０μｍ、光学濃度４．０の隔壁を得た。
【０１０４】
−撥インク化プラズマ処理−
隔壁を形成した基板に、カソードカップリング方式平行平板型プラズマ処理装置を用いて、以下の条件にて撥インク化プラズマ処理を行った。
使用ガス  ：ＣＦ４
ガス流量  ：８０ｓｃｃｍ
圧力      ：４０Ｐａ
ＲＦパワー：５０Ｗ
処理時間  ：３０ｓｅｃ
【０１０５】
（顔料分散液の調製）
＜Ｇ用顔料分散液（Ｇ１）＞
ブロム化フタロシアニングリーン（Ｃ．Ｉ．Ｐｉｇｍｅｎｔ  Ｇｒｅｅｎ３６、商品名：Ｒｉｏｎｏｌ  Ｇｒｅｅｎ  ６ＹＫ、東洋インキ製造（株）製）に、前記化合物１及び溶剤（１，３−ブタンジオールジアセテート）（以下１，３−ＢＧＤＡと略す。）を下記の表２に示す如く配合し、プレミキシングの後、モーターミルＭ−５０（アイガー・ジャパン社製）で、直径０．６５ｍｍのジルコニアビーズを充填率８０％で用い、周速９ｍ／ｓで２５時間分散し、Ｇ用顔料分散液（Ｇ１）を調製した。尚、日機装社製ナノトラックＵＰＡ−ＥＸ１５０を用いて、この顔料分散液の数平均粒径を測定した。
【０１０６】
＜その他の顔料分散液＞
Ｇ用顔料分散液（Ｇ１）において、顔料及びその他の成分を表２に示す如く配合した以外は、Ｇ用顔料分散液（Ｇ１）と同様にして、Ｇ用顔料分散液（Ｇ２）、Ｒ用顔料分散液（Ｒ１）、Ｒ用顔料分散液（Ｒ２）、Ｂ用顔料分散液（Ｂ１）、Ｂ用顔料分散液（Ｂ２）を調製した。
【０１０７】
【表２】
2008139496.tif 000005
【０１０８】
表２に記載される顔料の詳細を以下に示す。
・C. I. Pigment Red 254（商品名：Irgaphor Red B-CF、チバ・スペシャルティ・ケミカルズ（株）製）
・C. I. Pigment Red 177（商品名：Cromophtal Red A2B、チバ・スペシャルティ・ケミカルズ（株）製）
・C. I. Pigment Yellow 150（商品名：Bayplast Yellow 5GN 01、バイエル株式会社製）
・C. I. Pigment Blue 15:6（商品名：Rionol Blue ES、東洋インキ製造（株）製）
・C. I. Pigment Violet 23（商品名：Ｈostaperm Violet RL-NF、  クラリアントジャパン（株）製）
【０１０９】
（画素用着色インクの調製）
次いで、下記表３に示す処方のとおり、溶剤、モノマー、バインダー、開始剤、界面活性剤成分を混合して、２５℃で３０分間攪拌したのち、不溶物が無いことを確認し、モノマー溶液を調製した。
次に、Ｇ用顔料分散液（Ｇ１）、Ｇ用顔料分散液（Ｇ２）を撹拌しながら、前記モノマー液をゆっくりと添加し、２５℃で３０分間撹拌し、Ｇ用インクジェットインク（インクＧ１）を調製した。
なお、インクＧ１と同様にして、表３に示す各色インクを調製した。
【０１１０】
【表３】
2008139496.tif 000006
【０１１１】
表３に示される、モノマー、重合開始剤、界面活性剤の詳細を以下に示す。
・ＰＧＭＥＡ（プロピレングリコールモノメチルエーテルアセテート；沸点１４６℃）
・ＤＰＨＡ（日本化薬（株）製、商品名：ＫＡＹＡＲＡＤ  ＤＰＨＡ）
・ＰＴＡ（大阪有機（株）製、商品名：Ｖ＃４００）
・ＴＭＰＴＡ（日本化薬（株）製、商品名：ＫＡＹＡＲＡＤ  ＴＭＰＴＡ）
・界面活性剤：前記界面活性剤１の欄に示した構造物１
・重合開始剤：（Ｖ−４０（アゾビス（シクロヘキサン−１−カルボニトリル））、和光純薬（株）製）
【０１１２】
（インクジェット方式による着色層（画素部）の形成）
次に、上記記載のインクＲ１、インクＧ１、インクＢ１を用いて、前記濃色隔壁を設けた基板の隔壁で区分された領域内（凸部で囲まれた凹部）に、Ｄｉｍａｔｉｘ社製インクジェットヘッド（ＳＥ−１２８）により、打滴量３．５ｐｌで所望の濃度になるまでインク組成物の吐出を行い、ＲＧＢからなる着色層（画素）を形成した（本発明の製造方法における着色層形成工程）。
得られた濃色隔壁及び着色層を有する基板を、２２０℃オーブン中で３０分加熱処理し濃色隔壁及び着色層の双方をともに完全に硬化させた（本発明の製造方法における加熱処理工程）。
以上のようにして、実施例１のカラーフィルタ１を得た。
【０１１３】
（ＩＴＯ、配向膜の形成）
得られたカラーフィルタ１のＲ画素、Ｇ画素、及びＢ画素並びに濃色隔壁（ブラックマトリクス）の上に、更に、ＩＴＯ（Indium Tin Oxide）からなる透明電極をスパッタリングにより形成した。別途、対向基板としてガラス基板を用意し、カラーフィルタ１に設けた透明電極上及び対向基板上にそれぞれＰＶＡモード用にパターニングを施した。
前記ＩＴＯの透明電極上の隔壁の上部に相当する部分にフォトスペーサを設け、その上に更にポリイミドよりなる配向膜を設けた。
【０１１４】
［実施例２]
実施例１において、加熱処理工程の加熱温度及び加熱時間を、２２０℃３０分から２１０℃２０分に変更した以外は、実施例１と同様にしてカラーフィルタ２を作製した。得られたカラーフィルタ２上には、実施例１と同様にしてＩＴＯ及び配向膜を形成した。
【０１１５】
［実施例３］
実施例１において、加熱処理工程の加熱温度及び加熱時間を、２２０℃３０分から２４０℃２０分に変更した以外は、実施例１と同様にしてカラーフィルタ３を作製した。得られたカラーフィルタ３上には、実施例１と同様にしてＩＴＯ及び配向膜を形成した。
【０１１６】
［実施例４］
実施例１において、加熱処理工程の加熱温度及び加熱時間を、２２０℃３０分から２１０℃６０分に変更した以外は、実施例１と同様にしてカラーフィルタ４を作製した。得られたカラーフィルタ４には、実施例１と同様にしてＩＴＯ及び配向膜を形成した。
【０１１７】
［実施例５］
実施例１において、加熱処理工程の加熱温度及び加熱時間を、２２０℃３０分から２４０℃６０分に変更した以外は、実施例１と同様にしてカラーフィルタ５を作製した。得られたカラーフィルタ５上には、実施例１と同様にしてＩＴＯ及び配向膜を形成した。
【０１１８】
［比較例１］
実施例１において、加熱処理工程の加熱温度及び加熱時間を、２２０℃３０分から１９０℃２０分に変更した以外は、実施例１と同様にしてカラーフィルタ６を作製した。得られたカラーフィルタ６上には、実施例１と同様にしてＩＴＯ及び配向膜を形成した。
【０１１９】
［比較例２］
実施例１において、加熱処理工程の加熱温度及び加熱時間を、２２０℃３０分から２５０℃２０分に変更した以外は、実施例１と同様にしてカラーフィルタ７を作製した。得られたカラーフィルタ７上には、実施例１と同様にしてＩＴＯ及び配向膜を形成した。
【０１２０】
［比較例３］
実施例１において、インクＲ１、Ｇ１、Ｂ１を、インクＲ２、Ｇ２、Ｂ２に変更した以外は、実施例１と同様にしてカラーフィルタ８を作製した。得られたカラーフィルタ８上には、実施例１と同様にしてＩＴＯ及び配向膜を形成した。
【０１２１】
［比較例４］
実施例１において、インクＲ１、Ｇ１、Ｂ１を、インクＲ３、Ｇ３、Ｂ３に変更した以外は、実施例１と同様にしてカラーフィルタ９を作製した。得られたカラーフィルタ９上には、実施例１と同様にしてＩＴＯ及び配向膜を形成した。
【０１２２】
［比較例５］
実施例１において、インクＲ１、Ｇ１、Ｂ１を、インクＲ４、Ｇ４、Ｂ４に変更した以外は、実施例１と同様にしてカラーフィルタ１０を作製した。得られたカラーフィルタ１０上には、実施例１と同様にしてＩＴＯ及び配向膜を形成した。
【０１２３】
（カラーフィルタの評価）
実施例及び比較例の各カラーフィルタ（ＩＴＯ及び配向膜を更に形成したもの）について、ホワイトの色温度、ＩＴＯスパッタ時のレチキュレーション（以下、ＩＴＯレチと略す）の発生、配向膜塗布後のクラックの発生、及び画素部の平坦性を評価した。結果を表４に示す。
【０１２４】
＜ホワイトの色温度＞
ホワイトの色温度は、オリンパス（株）製の顕微分光光度計「ＯＳＰ−ＳＰ２００」でＲＧＢ画素のスペクトルを測定し、色温度１２０００Ｋの三波長例陰極管光源データで計算した。
【０１２５】
＜ＩＴＯレチの発生＞
ＩＴＯレチは、オリンパス（株）製の微分干渉顕微鏡「ＭＸ５０」により目視で観察した。評価基準は以下の通りである。
−評価基準−
○  ：細かい「しわ」等の発生は、全く認められなかった。
△○：細かい「しわ」等の発生が僅かに認められたが、実用上使用可能な程度であった。
△  ：細かい「しわ」等の発生が少し認められた（△ は△○に比してやや程度が悪いことを表す。）。
×  ：細かい「しわ」等の発生が認められ、使用不可能な程度であった。
【０１２６】
＜配向膜塗布後のクラック発生＞
配向膜塗布後のクラックは、オリンパス（株）製の微分干渉顕微鏡「ＭＸ５０」により目視で観察した。評価基準は以下の通りである。
−評価基準−
○  ：クラックの発生は、全く認められなかった。
×  ：クラックの発生が認められ、使用不可能な程度であった。
【０１２７】
＜画素部の平坦性の評価＞
上記にて得られたカラーフィルタを構成している画素部の形状を、非接触式表面形状測定装置  Ｎｅｗ  Ｖｉｅｗ  ６Ｋ（Ｚｙｇｏ社製）を用いて観察し、表面形状のプロファイルを算出した。最も低い部分をＡ、最も高い部分をＢとし、高低差（Ｂ−Ａ）により平坦性の評価を以下の基準で行い、以下の評価基準で評価した。尚、評価は、カラーフィルタ中の任意のR画素１００画素について行い、その平均値を算出した。
−評価基準−
○：Ｂ−Ａ＜０．３μｍ
△：０．３≦Ｂ−Ａ＜０．６μｍ
×：０．６μｍ≦Ｂ−Ａ
【０１２８】
【表４】
2008139496.tif 000007
【０１２９】
表４に示されるように、本発明の製造方法により得られたカラーフィルタ（本発明のカラーフィルタ）は、色温度、ＩＴＯレチの発生、及び配向膜塗布後のクラックの発生、画素部の平坦性のいずれについても優れた結果が得られていることがわかる。この結果は、本発明のカラーフィルタは、色特性やパネル化の工程適性に優れたものであることを示しており、かかるカラーフィルタを適用したパネルは、信頼性の高いものとなるといえる。
【０１３０】
［実施例６〜１０、比較例６〜９］
実施例１〜５、比較例１〜５で作製したカラーフィルタ１〜１０中、ＩＴＯレチの発生が無いか実用上使用可能な程度であり、且つ、配向膜塗布後のクラックの発生が無かったカラーフィルタ１〜５、７〜１０を用いて、実施例６〜１０、比較例６〜９の表示装置を以下に示すように作製した。
【０１３１】
カラーフィルタ１〜５、７〜１０を用いて、実施例１と同様にして、ＩＴＯからなる透明電極、配向膜等を形成し、次いで、画素群を取り囲むように周囲に設けられたブラックマトリックス外枠に相当する位置に、エポキシ樹脂のシール剤を印刷すると共に、ＰＶＡモード用液晶を滴下し、対向基板と貼り合わせた後、貼り合わされた基板を熱処理してシール剤を硬化させた。このようにして得た液晶セルの両面に、（株）サンリッツ製の偏光板ＨＬＣ２−２５１８を貼り付けた。次いで、冷陰極管のバックライトを構成し、前記偏光板が設けられた液晶セルの背面となる側に配置し、液晶表示装置１〜５、７〜１０とした。
【０１３２】
（表示装置の評価）
完成した液晶表示装置１〜５、７〜１０を白表示した場合について、目視観察し評価した。結果を表５に示す。
【０１３３】
＜表示ムラの評価＞
液晶表示装置の各々について、グレイのテスト信号を入力させたときのグレイ表示を目視にて観察し、表示ムラの発生の有無を下記評価基準にしたがって評価した。
−評価基準−
○：表示ムラは全く認められなかった。
△：表示ムラが僅かに認められた。
×：表示ムラが顕著に認められた。
【０１３４】
【表５】
2008139496.tif 000008
【０１３５】
表５に示されるように、本発明のカラーフィルタ１〜５を備えた表示装置である、液晶表示装置１〜５（本発明の液晶表示装置）は、表示品質に優れた液晶表示装置であることが分かる。